ТЕПЛОЗВУКОИЗОЛИРУЮЩИЙ МАТЕРИАЛ

Настоящая полезная модель относится к области композитных конструкционных и строительных материалов и может быть использована для тепло- и звукоизоляции различных объектов.
Известен теплоизолирующий рулонный материал, содержащий вспененный полиэтилен, покрытый с двух сторон алюминиевой фольгой, на поверхностях фольги по длине рулона расположены прокладки из эластичного теплоизолирующего материала, на которых закреплены ограничивающие полотна из полиэтиленовой пленки, а между прокладками могут быть расположены перемычки (RU 33958 U1, 20.11.2003)
Однако известный материал обладает низкими звукоизолирующими свойствами.
2
2
2
Известен рулонный материал на основе набухающих алюмосиликатов состоящий из несущего полипропиленового тканого полотна, покровного синтетического нетканого полотна, между которыми расположен слой дисперсных набухающих алюмосиликатов, скрепленный иглопробивным способом, в качестве слоя алюмосиликатов материал содержит модифицированные органоминеральными комплексообразователями алюмосиликаты с коэффициентом набухания 400-500% с гранулометрическим составом слоя 0,1-2,0 мм и плотностью засыпки 4,5-5,0 кг/м, причем часть слоя дополнительно ориентирована пучками волокон из нетканого покровного слоя иглопрокалыванием несущий слой из тканого полотна имеет поверхностную плотность не менее 95 г/м, покровное нетканое полотно состоит из смеси полипропиленовых и полиэфирных волокон с поверхностной плотностью покровного нетканого полотна 250-350 г/м (RU 62403 U1, 10.04.2007).
Известный материал обладает хорошими гидроизоляционными свойствами, но не используется как теплозвукоизоляционный.
2
2
Наиболее близким к предложенному является термозвукоизоляционный материал, содержащий наполнитель - стекловолокнистое прошивное полотно или холст, и защитную оболочку из нетканого полипропилена с поверхностной плотностью 70±20% г/м. Предпочтительно, материал прошит армированной шелком хлопковой нитью или капроновой нитью. Материал может быть выполнен в виде ленты, смотанной в рулон и имеет поверхностную плотность 520±30% г/м, теплопроводность при 25±5°С, равную 0,038-0,040 Вт/мк, нормальный коэффициент звукопоглощения при частоте 125 Гц не менее 0,11, при частоте 400 Гц не менее 0,20 (RU 2077368, 20.04.1997).
Недостатком данного технического решения является неудобство крепления известного материала к строительным элементам и, соответственно, формирование из него тепло- или звукоизолирующих конструкций.
Задачей настоящей полезной модели является расширение эксплуатационных возможностей материала и упрощение его использования для формирования термозвукоизолирующих конструкций.
2
2
Поставленная задача решается описываемым теплозвукоизолирующим материалом, выполненным в виде ленты, свернутой в рулон или пасму, содержащим наполнитель в виде стекловолокнистого прошивного полотна или иглопробивного стеклохолста и двухстороннюю оболочку из нетканого полипропилена, в котором наполнитель и оболочка прошиты совместно в продольном и поперечном направлении, при этом материал дополнительно снабжен поперечными монтажными элементами, выполненными из скотча двухстороннего на тканевой, полипропиленовой или бумажной основе, и установленными с равными промежутками на одной из сторон оболочки, причем наполнитель имеет поверхностную плотность 600-1600 г/м, а оболочка имеет поверхностную плотность 60-80 г/м.
Материал может быть выполнен в виде ленты длиной 5040-5060 мм, шириной 250-300 мм, толщиной 4-8 мм, снабженной, по меньшей мере, пятью монтажными элементами, имеющими ширину 48-50 мм.
Материал также может быть выполнен в виде ленты длиной 5040-5060 мм, шириной 125-130 мм, толщиной 8-12 мм, снабженной, по меньшей мере, пятью монтажными элементами, имеющими ширину 48-50 мм.
Предпочтительно, наполнитель и оболочка прошиты совместно в продольном и поперечном направлении высокопрочными синтетическими нитями, имеющими линейную плотность 28-60 текс.
Способ изготовления материала описан ниже и проиллюстрирован на фигурах 1-7.
Пример.
2
2
Осуществляют раскрой оболочки из нетканого полипропилена с поверхностной плотностью 60 г/м (материал СПАНБОНД), выкраивая полосы шириной 320 мм, длиной 5050 мм. Выкраивают полосы из иглопробивного стеклохолста с поверхностной плотностью 1000 г/м, имеющего толщину 6 мм, размером 256 мм по ширине и 5000 мм по длине. В случае использования материала наполнителя, имеющего толщину 10 мм, выкраивают полосы шириной 128 мм. Производят раскрой монтажных элементов из двухстороннего скотча, получая полосы шириной 50 мм и длиной 160 мм. Затем на полосу из материала СПАНБОНД накладывают подготовленную полосу наполнителя, как показано на фиг.1 или на фиг.2, в зависимости от ширины раскроя наполнителя. Полученную заготовку, представленную на фиг.1 или на фиг.2 складывают, как показано на фиг.3 или на фиг.4, соответственно. Сложенные заготовки прошивают высокопрочными нитями сначала в продольном (а), а затем в поперечном (б) направлении, отступая от края оболочки на 10 мм, при длине стежка 5 мм, как показано на фиг.5. Сшитую заготовку размечают на пять равных частей, по 1000 мм каждая, и приклеивают подготовленные монтажные элементы через равные промежутки к одной стороне оболочки, как показано на фиг.6. Полученную ленту скатывают вручную или сматывают на намоточном приспособлении, получая рулон диаметром 160 мм, высотой 130 мм, показанный на фиг.7. Свернутую в рулон или пасму ленту теплозвукоизолирующего материала упаковывают в полиэтиленовую пленку, скрепляют и маркируют.
2
Аналогичным образом получают материал из наполнителя, имеющего поверхностную плотность от 600 до 1600 г/м. При этом получен материал, обладающий термозвукоизоляционными свойствами на уровне материала по прототипу (ТермоЗвукоИзол), но имеющий улучшенные потребительские свойства, особенно касающиеся легкости его монтажа. Заявленная полезная модель расширяет ассортимент теплоизоляционных и звукоизоляционных материалов для строительства.